(57)【特許請求の範囲】
【請求項１】
オープンメッシュのガラス繊維の縦編み布帛又は織布により形成された、ストリップの形をした接合テープであり、当該縦編み布帛又は織布が、
・当該ストリップの長さと平行な、長手方向繊維と称されるガラス繊維と、
・当該ストリップの長さと直角な、横方向繊維と称されるガラス繊維と、
により形成されている接合テープであって、当該ストリップの中央ゾーンに位置している、強化用繊維と称される長手方向の繊維のうちの少なくとも１つが、他の長手方向繊維の線密度よりも少なくとも２倍大きい線密度を有することを特徴とする接合テープ。
【請求項２】
１本の強化用繊維を含むことを特徴とする、請求項１記載の接合テープ。
【請求項３】
２本の強化用繊維を含むことを特徴とする、請求項１記載の接合テープ。
【請求項４】
前記２本の強化用繊維が隣り合っていることを特徴とする、請求項３記載の接合テープ。
【請求項５】
幅が３０ｍｍと８０ｍｍの間であることを特徴とする、請求項１〜４のいずれか１つに記載の接合テープ。
【請求項６】
強化用繊維の線密度が３０ｄｔｅｘと３００ｄｔｅｘの間であることを特徴とする、請求項１〜５のいずれか１つに記載の接合テープ。
【請求項７】
前記他のガラス繊維の線密度が２０ｄｔｅｘと１２０ｄｔｅｘの間であることを特徴とする、請求項１〜６のいずれか１つに記載の接合テープ。
【請求項８】
前記オープンメッシュが２ｍｍと７ｍｍの間の相当直径を有することを特徴とする、請求項１〜７のいずれか１つに記載の接合テープ。
【請求項９】
粘着コーティングをその面のうちの一方に含むことを特徴とする、請求項１〜８のいずれか１つに記載の接合テープ。
【請求項１０】
前記粘着コーティングが感圧接着剤（ＰＳＡ）コーティングであることを特徴とする、請求項９記載の接合テープ。
【請求項１１】
全てのガラス繊維がエラストマーコーティングで被覆されていることを特徴とする、請求項１〜１０のいずれか１つに記載の接合テープ。
【請求項１２】
前記強化用繊維の線密度が６０ｄｔｅｘと１２０ｄｔｅｘの間であり、前記他の長手方向繊維の線密度が３０ｄｔｅｘと７０ｄｔｅｘの間であることを特徴とする、請求項１〜１１のいずれか１つに記載の接合テープ。
【請求項１３】
複数の強化用繊維が、該接合テープの幅の最大で１０％にわたって延在する該接合テープの中央ゾーンに存在することを特徴とする、請求項１〜１２のいずれか１つに記載の接合テープ。
【請求項１４】
互いどうしで１８０°未満の角度を形成する２つの平らな建築要素を接合するための方法であって、請求項１〜１３のいずれか１つに記載の接合テープを貼付することと、２つの建築要素間の接合線上に強化用繊維が重なるように両方の建築要素を重ね合わせることを含む、建築要素の接合方法。
【発明の詳細な説明】
【技術分野】
【０００１】
本発明は、板材（ボード）をコーナーで接合するのに特に好適な、ガラス繊維接合テープに関する。
【背景技術】
【０００２】
２枚の石膏ボードの間で、あるいは石膏ボードとその他の建築要素との間で、ガラス繊維メッシュを接合エレメントとして使用することが知られている。これらのガラスメッシュは、時によっては粘着性である。それらは、隣り合う２枚の石膏ボードの間の接合ゾーンに重ねて配置され、結合されて、その後一般にしっくいで被覆される。
【０００３】
石膏ボード又は建築要素が互いに対して１８０°より有意に小さい角度を形成する場合、接合テープを容易に貼付するには事前にそれを長さ方向に折り曲げることが必要とされる。ところが、ガラス繊維の弾性のために、テープを中央線に沿って折り曲げるのは困難である。テープには本質的に、最初の平らな形状に戻ろうとする傾向がある。この傾向は、より細いガラス繊維を用いることでもちろん軽減することができるが、但し機械的強度特性の低下という犠牲を払うしかない。
【０００４】
本発明の核心の考えは、接合テープの長手方向の折曲げを、その中央線又はその直近に位置する１本以上の強化用繊維の助けを借りてそれが「曲がるようにする」ことにより容易にすることであった。これらの長手方向の強化用繊維は、テープの構造体を過度に重くすることなく、テープに良好な剛性を与える。中央の１本又は数本の繊維の剛性がより大きいことによって、より細いガラス繊維を周囲の横糸及び縦糸として使用することが可能となり、その結果全体としてより軽量の接合テープが得ることができる。
【０００５】
米国特許出願公開第２００７／０１９９２７１号明細書には、ストリップの長手方向の端部に平行な引張手段（プルストリップ）を備えるよう設計されて、その支持体から再利用を目的にそれを容易に取り外すのを可能にする、接合テープが記載されている。
【０００６】
この米国特許出願公開明細書には、この引張手段の種々の実施形態が記載されている。
【０００７】
Ｄ１の図２、３、３Ａ及び３Ｂに示された第１の実施形態では、引張手段は繊維メッシュに結合したストリップである。本発明は、強化用繊維が織布又は編成布の長手方向の繊維のうちの１つであるという事実により、この実施形態とは異なる。
【０００８】
図６及び６Ａに示され段落［００４３］で説明されている第２の実施形態では、引張手段は長手方向の繊維自体により形成することができる。長手方向の繊維（６３０）は横方向の繊維（６２５）の引張強さよりも大きい（図６）かそれに等しい（図６Ａ）引張強さを有することができる、ということが指摘されている。
【０００９】
しかし、この接合テープは、コーナーで結合するのに特に適しているわけではない。実際のところ、第１の実施形態では、引張手段は、折り曲げるのが困難であるか又は不可能である剛性が増大したゾーンを作り出す。第２の実施形態では、全ての繊維が同じ太さであり、コーナーでストリップが有効に曲がるようにするのを可能にしない。
【先行技術文献】
【特許文献】
【００１０】
【特許文献１】米国特許出願公開第２００７／０１９９２７１号明細書
【発明の概要】
【発明が解決しようとする課題】
【００１１】
このように、コーナーでの結合に特に好適である接合テープが依然として必要とされている。
【課題を解決するための手段】
【００１２】
従って、本発明の一つの対象は、オープンメッシュのガラス繊維の縦編み布帛又は織布により形成された、ストリップの形をした接合テープであり、当該縦編み布帛又は織布が当該ストリップの長さと平行な繊維（縦繊維）と当該ストリップの長さと直角な繊維（横繊維）とを含んでいる接合テープであって、当該ストリップの長さと平行でありその中央ゾーンに位置している、強化用繊維と称される少なくとも１本のガラス繊維が、その他の縦繊維及び横繊維の線密度より少なくとも２倍大きい、好ましくは２〜１０倍大きい、特に３〜８倍大きい、線密度を有することを特徴とする接合テープである。
【００１３】
より詳しく言えば、本発明の一つの対象は、オープンメッシュのガラス繊維の縦編み布帛又は織布により形成された、ストリップの形をした接合テープであり、当該縦編み布帛又は織布が、
・当該ストリップの長さと平行な、長手方向繊維と称されるガラス繊維と、
・当該ストリップの長さと直角な、横方向繊維と称されるガラス繊維と、
により形成されている接合テープであって、当該ストリップの中央ゾーンに位置している、強化用繊維と称される長手方向繊維のうちの少なくとも１つが、他の長手方向繊維の線密度よりも少なくとも２倍大きい線密度を有することを特徴とする接合テープである。
【００１４】
本発明で用いるガラス繊維は、一般にはサイズ剤を施された、個別の細い繊維を、集成してより太い糸にしたもので形成される。
【００１５】
本発明の布帛構造体は、不織布又は横編み布帛を包含せず、ガラス繊維が互いどうし滑動するのを防ぐポリマー結合剤又はコーティングにより一般に結合された、メッシュ、あるいは織布、及び縦編み布帛のみを包含する。
【００１６】
原理上、あらゆるタイプのガラス繊維、例えばＥ、Ｃ、Ｒ又はＡＲ（耐アルカリ性）タイプのガラスで作られた繊維、を使用することが可能である。本発明で使用する「ガラス繊維」との表現は、玄武岩から製造された岩石繊維も包含する。詳しく言えば、石膏又はモルタル中に存在するセメントのアルカリ性から保護するポリマーコーティング、例えばＥＶＡもしくはＳＢＲエラストマー製の又はアクリルポリマー製のコーティングで被覆されているという条件で、ＡＲガラス又はＥガラスが好ましい。
【００１７】
本発明の一つの好ましい実施形態では、テープの全てのガラス繊維がエラストマーで被覆されている。
【００１８】
従って、本発明の接合テープは、少なくとも２つの異なるタイプの繊維、すなわち、
・強化用繊維、及び、
・強化用繊維よりも細い、標準の長手方向又は横方向のガラス繊維、
を含有する。
【００１９】
強化用繊維の線密度は、一般には３０ｄｔｅｘと３００ｄｔｅｘの間、好ましくは６０ｄｔｅｘと１２０ｄｔｅｘの間である。
【００２０】
その他の繊維の線密度は、強化用繊維のそれよりも少なくとも２倍小さい。それは、好ましくは２０ｄｔｅｘと１２０ｄｔｅｘの間、特に３０ｄｔｅｘと７０ｄｔｅｘの間である。
【００２１】
本発明の接合テープは、一般に、幅が３０ｍｍと８０ｍｍの間、好ましくは４５ｍｍと５５ｍｍの間である。それらはエンドレスストリップの形で製造されて、巻いた形で包装される。
【００２２】
強化用繊維は、複数存在する場合、全てがストリップの中央ゾーンにある。この中央ゾーンは、本発明の接合テープの幅の最大で１０％にわたって延在する。
【００２３】
本発明の一つの実施形態では、接合テープは、好ましくはテープの中央線上に位置する、単一の連続した強化用繊維を含む。
【００２４】
本発明の一つの特に有利な実施形態では、接合テープは隣り合った２つの強化用繊維を含む。修飾詞の「隣り合った」とは、ここでは、２つの強化用繊維が互いに接触していることを意味するのでなく、２つの繊維が近接していること、すなわちより細い１以上の繊維を用いて切り離されていないことを単純に意味する。
【００２５】
強化用繊維より細い、標準のガラス繊維は、全てが同じ太さでよい。別の特別な実施形態では、横方向繊維が長手方向繊維よりも細く、これにより接合テープの長手方向の折曲げを容易にする。
【００２６】
本発明の接合テープは、オープンメッシュ構造を有する。メッシュは、接合対象の石膏ボード及びその他の建築要素に適用されるしっくい又はモルタルの通過を可能にするのに十分大きくなければならない。それらは、全てのガラス繊維が等距離にある場合には正方形でよく、あるいは、例えば横方向繊維が縦方向の繊維よりも互いどうし更に離れている場合には長方形であってもよい。
【００２７】
これらの形状の考慮を免れるために、本発明ではメッシュの大きさを、問題としている開口部と同じ表面積の円の直径に等しい相当直径で表す。従って、１辺がＸセンチメートルの正方形のメッシュ（表面積はＸ2ｃｍ2）は、２（Ｘ2／π）1/2ｃｍに等しい相当直径を有する。
【００２８】
本発明の接合テープのオープンメッシュの平均相当直径は、好ましくは２ｍｍと７ｍｍの間、特に３ｍｍと６ｍｍの間である。
【００２９】
接合テープは好ましくは、その面の１つに粘着コーティング、一般には感圧接着剤（ＰＳＡ）コーティングを含む。
【００３０】
テープの容易な貼付けのために、テープは、清浄な乾燥した壁への単純な接触／押圧での接着のため、また自重の影響下で脱着しないために、十分な初期粘着力を有する必要がある。とは言え、知られているように、この粘着力は、テープが剥がしやすく再配置しやすいままであるように特定の値を超えてはならない。
【００３１】
この接着強度の調節は、感圧接着剤の種々の成分（例えばポリマー、粘着付与剤、充填剤など）の特性と濃度あるいはＰＳＡ層の形状や厚さをどのように選ぶかを知る当業者の一般知識の一部である。
【００３２】
本発明で使用することができる感圧接着剤は知られているものである。それらは有機溶剤をベースとする液体組成物もしくは水をベースとするもの（ラテックス）の形で付着させてもよく、あるいはそれらは熱溶融性ポリマー、すなわち溶融状態において適切な方法で広げるのに十分低い粘度を有する低分子量のポリマーであってもよい。
【００３３】
ＰＳＡは一般に、エラストマー樹脂を基礎材料とし、エラストマー樹脂は粘着性を増加させる薬剤（粘着付与剤）を含有していてもよい。
【００３４】
ポリマー樹脂は、通常、アクリル樹脂、ブチルゴム、エチレン／酢酸ビニル（ＥＶＡ）コポリマー、天然ゴム、ビニルエーテル、及びスチレンをベースとするブロックコポリマー、例えばスチレン−ブタジエン−スチレン（ＳＢＳ）、スチレン−エチレン／ブチレン−スチレン（ＳＥＳＢ）、スチレン−エチレン／プロピレン（ＳＥＰ）及びスチレン−イソプレン−スチレン（ＳＩＳ）コポリマーなど、から選択される。
【００３５】
ＥＶＡ及びスチレンベースのブロックコポリマーには、熱溶融性エラストマーであるという利点があり、従ってそれらは無溶媒の組成物の形で適用することができる。
【００３６】
初めに説明したように、本発明のガラス繊維ストリップは、特にコーナー部で、石膏ボードを一緒に接合するのに、あるいは石膏ボードを他の建築要素に接合するのに利用される。
【００３７】
このため、本発明のもう一つの対象は、互いどうしで１８０°未満の角度を形成する２つの平らな建築要素を接合するための方法であって、この方法は、上述のとおりの接合テープを貼付することと、２つの建築要素間の接合線上に強化用繊維が重なるように両方の建築要素を重ね合わせることを含む。
【００３８】
２つの建築要素のうちの一方は、石膏ボードであるのが好ましい。特に好ましくは、両方の建築要素とも石膏ボードである。２つの建築要素が形成する角度は、好ましくは６０°と１２０°の間の角度、特に９０°に近い角度である。
【００３９】
接合テープを貼付後に、一般には、接合ゾーンを含めて建築要素を均一なしっくいで覆う。
【図面の簡単な説明】
【００４０】
【図１】本願の接合テープの１つの実施形態を示している。
【図２】本願の接合テープのもう１つの実施形態を示している。
【発明を実施するための形態】
【００４１】
より具体的に言うと、図１は、テープの長さと平行な長手方向のガラス繊維２と、テープの長さと直角な横方向のガラス繊維３とからなる接合テープ１の一部分を示している。この図に示した接合テープは、１本の強化用繊維４とこの中央の繊維の両側の他の８本の繊維を含む９本の長手方向繊維を含んでおり、強化用繊維はその他の繊維よりも太い。この実施形態では、接合テープは、強化用繊維が２つの石膏ボードにより形成される角に来るように折り曲げられることを意図したものである。
【００４２】
図２に示した接合テープは、他の長手方向繊維よりも太い強化用繊維４を１本だけ含むのでなく、２本の近接したそれを含むことを別として、図１のものと同じである。この実施形態では、接合テープは、２本の強化用繊維の間で折り曲げられることを意図したものである。
本発明の代表的態様としては、以下を挙げることができる：
《態様１》
オープンメッシュのガラス繊維の縦編み布帛又は織布により形成された、ストリップの形をした接合テープであり、当該縦編み布帛又は織布が、
・当該ストリップの長さと平行な、長手方向繊維と称されるガラス繊維と、
・当該ストリップの長さと直角な、横方向繊維と称されるガラス繊維と、
により形成されている接合テープであって、当該ストリップの中央ゾーンに位置している、強化用繊維と称される長手方向の繊維のうちの少なくとも１つが、他の長手方向繊維の線密度よりも少なくとも２倍大きい線密度を有することを特徴とする接合テープ。
《態様２》
単一の強化用繊維を含むことを特徴とする、態様１記載の接合テープ。
《態様３》
好ましくは隣り合った、２つの強化用繊維を含むことを特徴とする、態様１記載の接合テープ。
《態様４》
幅が３０ｍｍと８０ｍｍの間、好ましくは４５ｍｍと５５ｍｍの間であることを特徴とする、態様１〜３のいずれか１つに記載の接合テープ。
《態様５》
強化用繊維の線密度が３０ｄｔｅｘと３００ｄｔｅｘの間、好ましくは６０ｄｔｅｘと１２０ｄｔｅｘの間であることを特徴とする、態様１〜４のいずれか１つに記載の接合テープ。
《態様６》
前記他のガラス繊維の線密度が２０ｄｔｅｘと１２０ｄｔｅｘの間、好ましくは３０ｄｔｅｘと７０ｄｔｅｘの間であることを特徴とする、態様１〜５のいずれか１つに記載の接合テープ。
《態様７》
前記オープンメッシュが２ｍｍと７ｍｍの間の、好ましくは３ｍｍと６ｍｍの間の、相当直径を有することを特徴とする、態様１〜６のいずれか１つに記載の接合テープ。
《態様８》
粘着コーティングを、好ましくは感圧接着剤（ＰＳＡ）コーティングを、その面のうちの一方に含むことを特徴とする、態様１〜７のいずれか１つに記載の接合テープ。
《態様９》
全てのガラス繊維がエラストマーコーティングで被覆されていることを特徴とする、態様１〜８のいずれか１つに記載の接合テープ。
《態様１０》
互いどうしで１８０°未満の角度を形成する２つの平らな建築要素を接合するための方法であって、態様１〜９のいずれか１つに記載の接合テープを貼付することと、２つの建築要素間の接合線上に強化用繊維が重なるように両方の建築要素を重ね合わせることを含む、建築要素の接合方法。
【図１】
0006306582.tif 000002
【図２】
0006306582.tif 000003